(57)【要約】【課題】蛎殻の粉末を含有し、白色で、かつ、ホルムアルデヒドの吸着性などに優れた建築用の表層仕上げ材を提供する。【解決手段】少なくとも、蛎殻の白色である内殻層を取り出して微粉砕した蛎殻粉末２と、消石灰３と、接着剤４とを混合して構成する。上記の構成に、ひび割れ防止材５や収縮防止兼付着性向上剤６を加える。蛎殻粉末２を６０重量％、消石灰３を３０重量％、接着剤４を６重量％とする。又、ひび割れ防止材５を１．５重量％とし、縮防止兼付着性向上剤６を０．１重量％とする。さらに、蛎殻粉末２の平均粒径を５μｍとし、最大粒径を１００μｍ〜１５０μｍとする。【選択図】図２
2020016050.tif 000002
【特許請求の範囲】
【請求項１】
建物の主として内装の表層に使用される仕上げ材であって、
少なくとも、蛎殻の白色である内殻層を取り出して微粉砕した蛎殻粉末と、消石灰と、接着剤とを混合して構成したことを特徴とする建築用表層仕上げ材。
【請求項２】
請求項１の構成に、ひび割れ防止材を加えたことを特徴とする請求項１に記載の建築用表層仕上げ材。
【請求項３】
請求項１又は２の構成に、収縮防止兼付着性向上剤を加えたことを特徴とする請求項１又は２に記載の建築用表層仕上げ材。
【請求項４】
前記蛎殻粉末を６０重量％、前記消石灰を３０重量％、前記接着剤を６重量％としたことを特徴とする請求項１に記載の建築用表層仕上げ材
【請求項５】
前記ひび割れ防止材を１．５重量％としたことを特徴とする請求項２乃至４のうちいずれか一つに記載の建築用表層仕上げ材。
【請求項６】
前記収縮防止兼付着性向上剤を０．１重量％としたことを特徴とする請求項３乃至５のうちいずれか一つに記載の建築用表層仕上げ材。
【請求項７】
前記蛎殻粉末の平均粒径が５μｍであり、最大粒径が１００μｍ〜１５０μｍであることを特徴とする請求項１乃至６のうちいずれか一つに記載の建築用表層仕上げ材。
【請求項８】
前記接着剤が、塩ビエチレンエマルジョン，酢ビエチレンエマルジョン及びシリコーン変性アクリルエマルジョンのうちいずれか一つ又はいずれか二つ以上の組み合せであることを特徴とする請求項１乃至７のうちいずれか一つに記載の建築用表層仕上げ材。
【請求項９】
前記ひび割れ防止材が、パルプ繊維であることを特徴とする請求項２乃至８のうちいずれか一つに記載の建築用表層仕上げ材。
【請求項１０】
前記収縮防止兼付着性向上剤がメチルセルロース又はヒドロキシプロピルメチルセルロースであることを特徴とする請求項３乃至９のうちいずれか一つに記載の建築用表層仕上げ材。
【発明の詳細な説明】
【技術分野】
【０００１】
本発明は、蛎殻の白色である内殻層を主成分とした建築用の表層仕上げ材に関する。
【背景技術】
【０００２】
従来から、蛎殻の粉末を含有した建築用の表層仕上げ材が多く考えられている（例えば、特許文献１、２参照）。
蛎殻は多孔質であるため、合板などの接着剤として使用される有害なホルムアルデヒドなどを吸着する機能に優れ、特に、建物の内装材の表層仕上げ材としての使用に好適である。
【０００３】
特許文献１および特許文献２に記載の表層仕上げ材（住宅内装材）も、こうした蛎殻の特徴を利用したものであり、共に、蛎殻を水洗いした後、粉砕し易くするためなどの理由で蛎殻に摂氏数百度以上の高熱処理（焼成処理）を施し、その後、粉砕処理を行って粉末状とし、それをエマルジョン塗料などと混合して住宅内装材としている。
【先行技術文献】
【特許文献】
【０００４】
【特許文献１】特開２００４−６６１０３号公報
【特許文献２】特開２００５−２３０７２９号公報
【発明の概要】
【発明が解決しようとする課題】
【０００５】
特許文献１および２に記載の住宅内装材は、蛎殻の粉末を含有するので、本質的には、有害なホルムアルデヒドなどを吸着して室内環境を改善するといった効果を有する。
【０００６】
また、住宅の内装材としては白色のものが圧倒的に多く使用される傾向があり、この点、特許文献１および２に記載の住宅内装材は、蛎殻に高熱処理を加えるので、その表面の濁った黒褐色が白濁化し、従って、比較的、白色に近い住宅内装材を提供することが可能である。
【０００７】
しかしながら、両文献に記載の住宅内装材は、共に、蛎殻に高熱処理を施すために、ホルムアルデヒドなどを吸着する機能が低下するといった問題がある。
蛎殻に加える高熱によって、蛎殻が備えている多孔質構造が損なわれるからであると考えられる。
【０００８】
蛎殻が持っている本来の吸着機能をそのまま維持するためには高熱処理を省くことが考えられるが、そうすると表面の濁った黒褐色によって粉砕後の粉末が同じ色となり、その結果、汚濁色の住宅内装材となってしまう。
【０００９】
そこで、本発明の目的とするところは、蛎殻の粉末を含有し、白色で、かつ、ホルムアルデヒドの吸着性などに優れた建築用の表層仕上げ材を提供することにある。
【課題を解決するための手段】
【００１０】
上記の目的を達成するために、本発明の請求項１に記載の建築用表層仕上げ材（１）は、建物の主として内装の表層に使用されるもので、少なくとも、蛎殻（１０）の白色である内殻層（１１）を取り出して微粉砕した蛎殻粉末（２）と、消石灰（３）と、接着剤（４）とを混合して構成したことを特徴とする。
【００１１】
また、本発明の建築用表層仕上げ材（１）は、請求項１の構成に、ひび割れ防止材（５）を加えたことを特徴とする。
【００１２】
また、本発明の建築用表層仕上げ材（１）は、請求項１又は２の構成に、収縮防止兼付着性向上剤（６）を加えたことを特徴とする。
【００１３】
また、本発明の建築用表層仕上げ材（１）は、前記蛎殻粉末（２）を６０重量％、前記消石灰（３）を３０重量％、前記接着剤（４）を６重量％としたことを特徴とする。
【００１４】
また、本発明の建築用表層仕上げ材（１）は、前記ひび割れ防止材（５）を１．５重量％としたことを特徴とする。
【００１５】
また、本発明の建築用表層仕上げ材（１）は、前記収縮防止兼付着性向上剤（６）を０．１重量％としたことを特徴とする。
【００１６】
また、本発明の建築用表層仕上げ材（１）は、前記蛎殻粉末（２）の平均粒径が５μｍであり、最大粒径が１００μｍ〜１５０μｍであることを特徴とする。
【００１７】
また、本発明の建築用表層仕上げ材（１）は、前記接着剤（４）が、塩ビエチレンエマルジョン，酢ビエチレンエマルジョン及びシリコーン変性アクリルエマルジョンのうちいずれか一つ又はいずれか二つ以上の組み合せであることを特徴とする。
【００１８】
また、本発明の建築用表層仕上げ材（１）は、前記ひび割れ防止材（５）が、パルプ繊維であることを特徴とする。
【００１９】
また、本発明の建築用表層仕上げ材（１）は、前記収縮防止兼付着性向上剤（６）がメチルセルロース又はヒドロキシプロピルメチルセルロースであることを特徴とする。
【００２０】
ここで、上記括弧内の記号は、図面および後述する発明を実施するための形態に掲載された対応要素または対応事項を示す。
【発明の効果】
【００２１】
本発明の建築用表層仕上げ材によれば、少なくとも、蛎殻の白色である内殻層を取り出して微粉砕した蛎殻粉末と、消石灰と、接着剤とを混合して構成したので、白色の仕上げ材を提供することができる。
すなわち、濁った茶褐色である蛎殻の表面（外殻層）を使用せず、白色の内殻層のみを使用するので、仕上げ材は綺麗な白色を現出する。
【００２２】
なお、内殻層も多孔質であるため、この仕上げ材を建物の内装の表層に使用することにより、合板の接着剤として接着されるホルムアルデヒドを効果的に吸着し、室内環境を良好に維持することができる。
【００２３】
また、本発明の建築用表層仕上げ材によれば、上記の構成に、ひび割れ防止材を加えたので、この仕上げ材のひび割れを防止し、耐久性を高めることができる。
【００２４】
また、本発明の建築用表層仕上げ材によれば、上記の構成に、収縮防止兼付着性向上剤を加えたので、仕上げ材の収縮を防止すると共に、この仕上げ材を構成する成分同士の付着性（結合性）を向上させることができる。
【００２５】
また、本発明の建築用表層仕上げ材によれば、上記の構成において、蛎殻粉末を６０重量％、消石灰を３０重量％、接着剤を６重量％としたので、白色度の高い仕上げ材を提供できる。白色の蛎殻粉末と、同じく白色の消石灰が、仕上げ材全体の９０重量％を占めるからである。また、この割合とすることで、ホルムアルデヒドの吸着性のみならず、仕上げ材としての他の機能においても優れた効果を発揮する（これについては、後述の試験結果に示す）。
【００２６】
また、本発明の建築用表層仕上げ材によれば、前記ひび割れ防止材を１．５重量％としたので、仕上げ材として種々の優れた効果を発揮する（同上）。
【００２７】
また、本発明の建築用表層仕上げ材によれば、前記収縮防止兼付着性向上剤を０．１重量としたので、仕上げ材として種々の優れた効果を発揮する（同上）。
【００２８】
また、本発明の建築用表層仕上げ材によれば、前記蛎殻粉末の平均粒径が５μｍであり、最大粒径が１００μｍ〜１５０μｍであるので、仕上げ材の表面を凹凸のない円滑面とすることができる。
【００２９】
また、本発明の建築用表層仕上げ材によれば、前記接着剤が、塩ビエチレンエマルジョン，酢ビエチレンエマルジョン及びシリコーン変性アクリルエマルジョンのうちいずれか一つ又はいずれか二つ以上の組み合せであるので、それが持つ強い接着性によって仕上げ材の含有成分同士を強固に結合する。また、柔軟性、強靱性、耐アルカリ性、耐水性、難燃性などにも優れているので、仕上げ材の耐久性を高めることができる。
【００３０】
また、本発明の建築用表層仕上げ材によれば、前記ひび割れ防止材が、パルプ繊維であるので、仕上げ材のひび割れを防止することができる。パルプ繊維は引き裂き強度が高いため、仕上げ材に含まれる複数の成分を強く結び付けることができ、ひび割れの防止に効果的である。
【００３１】
また、本発明の建築用表層仕上げ材は、前記収縮防止兼付着性向上剤がメチルセルロース又はヒドロキシプロピルメチルセルロースであるため、仕上げ材の収縮を防止すると共に、それに含まれる複数の成分同士を効果的に付着（結合）させることができる。メチルセルロース又はヒドロキシプロピルメチルセルロースは、増粘性、保水性、粘着性などに優れるからである。
【図面の簡単な説明】
【００３２】
【図１】蛎殻粉末を構成する内殻層を備えた蛎殻を示す平面図である。
【図２】本実施形態に係る建築用表層仕上げ材を構成する成分を示す説明図である。
【図３】本実施形態に係る建築用表層仕上げ材のホルムアルデヒドの吸着試験の結果を示す表である。
【図４】本実施形態に係る建築用表層仕上げ材のアンモニアの吸着試験の結果を示す表である。
【図５】本実施形態に係る建築用表層仕上げ材の耐候性試験の結果を示す表である。
【図６】本実施形態に係る建築用表層仕上げ材のＪＩＳ試験の結果を示す表である。
【発明を実施するための形態】
【００３３】
図１及び図２を参照して、本発明の実施形態に係る建築用表層仕上げ材１を説明する。図１は、本実施形態における蛎殻粉末２を構成する内殻層１１を備えた蛎殻１０を示す平面図であり、図２は、本実施形態に係る建築用表層仕上げ材１を構成する成分を示す説明図である。
【００３４】
本実施形態に係る建築用表層仕上げ材１は、建物の内装の表層に使用されるものあって、白色である内殻層１１を取り出して微粉砕した蛎殻粉末２と、消石灰３と、接着剤４と、ひび割れ防止材５と、収縮防止兼付着性向上剤６を混合して構成している。
【００３５】
蛎殻粉末２は、白色である内殻層１１を粉砕して形成している。蛎殻１０は、その表面（外殻層１２）の陵柱層の多くはメラミンなどを含む濁った黒褐色であるため、それを含めた蛎殻１０の全体を粉砕して粉末にすると、従来技術でも説明したように、白色度の低いものとなる。従って、本実施形態では、一つの方法として、外殻層１２を含む蛎殻１０の全体を粗く粉砕し、そこから内殻層１１を取り出し（選別し）、取り出した内殻層１１をボールミルによって微細に粉砕して粉末とした。この粉末は、平均粒径が５μｍで、最大粒径が１００μｍ〜１５０μｍ前後であることが好ましい。この程度の微細な粉末にすることで、薄塗りの仕上げ材１として好適である。
【００３６】
なお、上記の方法に代えて、まず、蛎殻１０から外殻層１２を種々のグラインダーなどで取り除き、続いて、残った内殻層１１を微細に粉砕して粉末とすることも可能である。
【００３７】
仕上げ材１を構成する成分の割合は、本実施形態では、蛎殻粉末２を６０重量％、消石灰３を３０重量％、接着剤４を６重量％、ひび割れ防止材５を１．５重量％、そして、収縮防止兼付着性向上剤６を０．１重量としている。
【００３８】
すなわち、蛎殻粉末２（６０重量％）と消石灰３（３０重量％）を仕上げ材１の主成分とし、それに接着剤４（６重量％）、ひび割れ防止剤（１．５重量％）および収縮防止兼付着性向上剤６（０，１重量％）を添加している。又、接着剤４として塩ビエチレンエマルジョン，酢ビエチレンエマルジョン及びシリコーン変性アクリルエマルジョンのうちいずれか一つ又はいずれか二つ以上の組み合せのものを使用し、ひび割れ防止材５としてパルプ繊維を使用し、収縮防止兼付着性向上剤６としてメチルセルロース又はヒドロキシプロピルメチルセルロースを使用している。
【００３９】
こうした割合とすることで、仕上げ材の白色度を高めることができる。また、アルデヒドとアンモニアの吸着性及び耐候性を高めることができ、ＪＩＳ試験においても優れた結果を得ることができる（後述の試験結果を参照）。
【００４０】
本実施形態による建築用表層仕上げ材１によれば、蛎殻１０の白色である内殻層１１を取り出して微粉砕した蛎殻粉末２（白色）を主成分として使用しているので、白色度の高い仕上げ材１を提供することができる。
【００４１】
また、従来技術のように、外殻層１２を含めた蛎殻１０の全体を高熱処理するという工程を採用していないので、その高熱処理によって蛎殻１０（内殻層１１）の多孔質を壊すことがない。従って、ホルムアルデヒドなどの有害物質を効果的に吸着して室内環境を良好に維持することができる。
【００４２】
また、蛎殻粉末２と同じ主成分として消石灰３を使用しており、この消石灰３も白色であるため、蛎殻粉末２の白色度をさらに高めて白色の仕上げ材１を提供することができる。
【００４３】
また、接着剤４を使用しているので、仕上げ材１に含まれる複数の成分同士を強く結び付けることができる。なお、接着剤４として塩ビエチレンエマルジョン，酢ビエチレンエマルジョン及びシリコーン変性アクリルエマルジョンのうちいずれか一つ又はいずれか二つ以上の組み合せのものを使用しているので、それが持つ強い接着性、柔軟性、強靱性、耐アルカリ性、耐水性、難燃性などによって、仕上げ材１の耐久性を高めることができる。
【００４４】
また、ひび割れ防止材５を加えているので、仕上げ材１のひび割れを防止し、耐久性を高めることができる。又、ひび割れ防止材５としてパルプ繊維を使用しているので、その高い引き裂き強度によって、仕上げ材１に含まれる複数の成分を強く結び付けて、ひび割れを効果的に防止することができる。
【００４５】
さらに、収縮防止兼付着性向上剤６を加えているので、仕上げ材１の収縮を防止すると共に、この仕上げ材１を構成する成分同士の付着性を向上させることができる。この収縮防止兼付着性向上剤６としてメチルセルロース又はヒドロキシプロピルメチルセルロースを使用しているため、それが持つ増粘性、保水性、粘着性などにより、仕上げ材１の収縮の防止と、それに含まれる複数の成分同士の付着を効果的に行うことができる。
【００４６】
本発明者らは、本実施形態による建築用表層仕上げ材１のホルムアルデヒドの吸着性能、アンモニアの吸着性能および耐候性能を実験で確認すると共に、一般社団法人建材試験センターにＪＩＳ試験を依頼した。その結果は、以下の通りである。
【００４７】
［ホルムアルデヒド吸着性能試験］
試験方法は以下の通りである。
（１）５０リットルの大型テドラーバック（サンプリングバッグ）でホルムアルデヒドのガスを作製し、一晩静置して、試験ガスとした。なお、ホルムアルデヒドの初期濃度は５ｐｐｍである。
（２）５リットルの小型テドラーバックの片面に切込みを入れ、そこから本試験の試料を挿入し、小型テドラーバッグ内の空気を抜いて密閉した。なお、試料は、ステンレス板（１０ｃｍ×１０ｃｍ）に、本実施形態による仕上げ材１（１５ｇ）を、直径１５ｃｍの円形に塗った後、乾燥させたものである。
（３）試料を挿入した小型テドラーバッグ内に、大型テドラーバックで作製した試験ガスを約３リットル注入して静置した。
（４）所定時間経過後に、小型テドラーバッグ内のホルムアルデヒドのガス濃度を検知管で測定した。なお、検知管は、（株）ガステック製のＮｏ．９１Ｌ（吸引量：５００ｍｌ／５回）を使用した。
【００４８】
その結果を、図３の表に示す。この表から分かるように、本実施形態の仕上げ材１は、１時間未満でホルムアルデヒドを完全に吸着しており、ホルムアルデヒドの吸着性能に優れていることが理解できる。
【００４９】
［アンモニア吸着性能試験］
試験方法は、ホルムアルデヒドの試験方法と同様とした。試料は、ステンレス板（１０ｃｍ×１０ｃｍ）に、本実施形態による仕上げ材１（１５ｇ）を、直径７．５ｃｍの円形に塗った後、乾燥させた作成した。アンモニアの初期濃度は１１５ｐｐｍである。検知管は、（株）ガステック製のＮｏ．３Ｌａ（吸引量：１００ｍｌ／１回）を使用した。なお、この試験では、蛎殻１０を含まない市販の仕上げ材を同様にテストし、両者を比較した。
【００５０】
試験結果を図４の表に示す。この表から、本実施形態の仕上げ材（本発明品）１は、５０時間で８０％のアンモニアを吸着するのに対して、市販の仕上げ材では約４５％であり、本実施形態の仕上げ材１がアンモニアの吸着性能においても優れていることが理解できる。
【００５１】
［耐候性試験］
この試験は、メタルウェザー耐候性試験機（ダイプラ・ウィンテス（株）製のＫＵ−Ｒ５Ｎ）を使用した。又、ブラックパネル温度６３℃、湿度５０％、放射照度７５ｍＷ／ｃｍ２の環境で、１２時間照射後、シャワーを９０秒繰り返して行った。観察項目は、変色の程度、表面のひび割れ、及び剥がれ及び膨れの有無である。
【００５２】
試験結果を図５の表に示す。この表から分かるように、２４０時間後においても、いずれの観察項目に問題が生じなかった。このことから本実施形態による仕上げ材（本発明品）１が耐候性にもすぐれていることが理解できる。
【００５３】
［ＪＩＳ試験］
一般社団法人建材試験センターに依頼して行った。試験内容、評価及び判定は、図６に示す表の通りである。この表から、ほぼ全ての試験内容において優れていることが分かる。特に、耐変退色性の判定も「合格」であり、このことから、本発明に係る仕上げ材１の白色が長期にわたってそのまま維持されることが理解できる。
【００５４】
上記実施形態の建築用表層仕上げ材１は、建物の内装の表層に使用するものであるが、これに限定されるものではなく、建物の外装などに使用することもできる。
【００５５】
また、本実施形態の仕上げ材１は、蛎殻粉末２、消石灰３、接着剤４、ひび割れ防止剤、収縮防止兼付着性向上剤６を混合して構成しているが、これに限定されるものではなく、例えば、蛎殻粉末２、消石灰３および接着剤４で構成することも可能である。また、蛎殻粉末２、消石灰３および接着剤４に、ひび割れ防止剤と収縮防止兼付着性向上剤６のいずれか一方のみを添加して構成することもできる。
【００５６】
また、本実施形態による仕上げ材１は、蛎殻粉末２を６０重量％、消石灰３を３０重量％、接着剤４を６重量％、ひび割れ防止材５を１．５重量％、そして縮防止兼付着性向上剤（６）を０．１重量％としているが、蛎殻粉末２と消石灰３を主な成分として白色を現出できる範囲であれば、この混合割合に限定されない。
【００５７】
この仕上げ材１は、蛎殻粉末２の平均粒径を５μｍとし、最大粒径を１００μｍ〜１５０μｍとし、薄塗りの仕上げ材として好適なものとしているが、例えば、厚塗りや凹凸面を形成するための仕上げ材とする場合には、５μｍを越える平均粒径とし、１５０μｍを超える最大粒径とすることができる。
【００５８】
さらに、本実施形態による仕上げ材１は、接着剤４として塩ビエチレンエマルジョン，酢ビエチレンエマルジョン及びシリコーン変性アクリルエマルジョンのうちいずれか一つ又はいずれか二つ以上の組み合せのものを使用し、ひび割れ防止材５としてパルプ繊維を使用し、収縮防止兼付着性向上剤６としてメチルセルロース又はヒドロキシプロピルメチルセルロースを使用しているが、それぞれの機能を果たす成分であれば、特にこれらに限定されない。
【符号の説明】
【００５９】
１      建築用表面仕上げ材
２      蛎殻粉末
３      消石灰
４      接着剤
５      ひび割れ防止材
６      収縮防止兼付着性向上剤
１０    蛎殻
１１    内殻層
１２    外殻層
【図１】
2020016050.tif 000003
【図２】
2020016050.tif 000004
【図３】
2020016050.tif 000005
【図４】
2020016050.tif 000006
【図５】
2020016050.tif 000007
【図６】
2020016050.tif 000008